(57)【要約】  電気化学反応用触媒等として活性の高いナノカーボン材料集合体を提供する。本発明は、開孔部を有するカーボンナノホーンを含む複数のカーボンナノホーンから構成される繊維状のカーボンナノホーン集合体と、前記開孔部を有するカーボンナノホーンに内包され、一部がカーボンナノホーンの外側に露出している第１の粒子と、を含むナノカーボン材料集合体に関する。
2020158674.tif 000002
【特許請求の範囲】
【請求項１】
開孔部を有するカーボンナノホーンを含む複数のカーボンナノホーンから構成される繊維状のカーボンナノホーン集合体と、
前記開孔部を有するカーボンナノホーンに内包され、一部がカーボンナノホーンの外側に露出している第１の粒子と、
を含むナノカーボン材料集合体。
【請求項２】
前記開孔部が、
粒径０．７ｎｍの粒子が通過することができる第１の孔と
粒径０．７ｎｍの粒子が通過することができない第２の孔と、
を含む、請求項１に記載のナノカーボン材料集合体。
【請求項３】
さらに、前記開孔部に第２の粒子が吸着している、請求項１または２に記載のナノカーボン材料集合体。
【請求項４】
前記第２の粒子の粒径が３ｎｍ以下である、請求項３に記載のナノカーボン材料集合体。
【請求項５】
前記第１の粒子の粒径が２０ｎｍ以下である、請求項１〜４のいずれか一項に記載のナノカーボン材料集合体。
【請求項６】
前記第２の粒子が、Ａｕ、Ｐｔ、Ｐｄ、Ａｇ、Ｃｕ、Ｆｅ、Ｒｕ、Ｎｉ、Ｓｎ、Ｃｏ及びランタノイド元素から選ばれる１種又は２種以上の金属、その金属錯体、または、それを含む化合物である、請求項３〜５のいずれか一項に記載のナノカーボン材料集合体。
【請求項７】
請求項１〜６のいずれか一項に記載のナノカーボン材料集合体を含む、電気化学反応用触媒。
【請求項８】
繊維状のカーボンナノホーン集合体を、過酸化水素水中で２０℃から８０℃の温度範囲で加熱する工程を含む、
請求項１〜６のいずれか一項に記載のナノカーボン材料集合体の製造方法。
【発明の詳細な説明】
【技術分野】
【０００１】
本発明は、ナノカーボン材料集合体、これを含む電気化学反応用触媒、およびこれらの製造方法に関する。
【背景技術】
【０００２】
電気化学反応系を利用する燃料電池等においては、炭素などの担持体の表面に配置された金属微粒子が触媒として用いられる。これまでに、金属微粒子の微細化、担持体の比表面積の向上、担持体の電気伝導率の向上等による触媒の特性改善が幅広く試みられている。例えば、特許文献１には、複数の金属を合金として用いた合金微粒子を含む燃料電池のカソード用触媒が記載されている。【０００３】
また、近年では、カーボンナノチューブ、グラフェン、カーボンナノホーン集合体等のナノ炭素材料が、その比表面積の大きさおよび電気伝導性の高さから高品質な工業用の触媒担持体として注目されている。例えば、特許文献２には、カーボンナノホーン集合体の表面を開孔し、触媒としての金属微粒子を担持した燃料電池用触媒が記載されている。特許文献２に記載のカーボンナノホーン集合体は、多数のカーボンナノホーンが球状に集合したものである。
【先行技術文献】
【特許文献】
【０００４】
【特許文献１】特開２００４−２５３３８５号公報
【特許文献２】特開２００９−１９０９２８号公報
【発明の概要】
【発明が解決しようとする課題】
【０００５】
しかしながら、特許文献１および特許文献２に記載の触媒よりさらに活性の高い触媒の開発が求められていた。
【課題を解決するための手段】
【０００６】
本実施形態の一態様は、
開孔部を有するカーボンナノホーンを含む複数のカーボンナノホーンから構成される繊維状のカーボンナノホーン集合体と、
前記開孔部を有するカーボンナノホーンに内包され、一部がカーボンナノホーンの外側に露出している第１の粒子と、
を含むナノカーボン材料集合体に関する。
【発明の効果】
【０００７】
本実施形態の一態様によれば、電気化学反応における触媒として優れたナノカーボン材料集合体を簡便な製造方法により提供することができる。
【図面の簡単な説明】
【０００８】
【図１】繊維状のカーボンナノホーン集合体の形状を示す模式図である。
【図２】繊維状のカーボンナノホーン集合体と球状のカーボンナノホーン集合体の走査透過型電子顕微鏡像である。
【図３】繊維状のカーボンナノホーン集合体のＺコントラスト像である。
【図４】カーボンナノホーンの先端の構造を示す模式図である。
【図５】ナノカーボン材料集合体の製造における、（ａ）酸化処理前、（ｂ）酸化処理後、および（ｃ）触媒担持後のカーボンナノホーンの構造を示す模式図である。
【発明を実施するための形態】
【０００９】
以下、本実施形態のナノカーボン材料集合体について説明する。
【００１０】
本実施形態のナノカーボン材料集合体の一態様は、開孔部を有するカーボンナノホーンを含む複数のカーボンナノホーンから構成される繊維状のカーボンナノホーン集合体と、前記開孔部を有するカーボンナノホーンに内包され、一部がカーボンナノホーンの外側に露出している第１の粒子とを含む。
【００１１】
（繊維状のカーボンナノホーン集合体）
まず、本実施形態のナノカーボン材料集合体を構成する繊維状のカーボンナノホーン集合体について説明する。
【００１２】
繊維状のカーボンナノホーン集合体は、カーボンナノブラシ（ＣＮＢ）とも呼ばれ、複数のカーボンナノホーンが、放射状に集合し、かつ、繊維状に繋がった構造を有する。この構造は、一見すると試験管ブラシやモールのような形状に似ている。図１に繊維状のカーボンナノホーン集合体の形状の模式図を示す。繊維状のカーボンナノホーン集合体は、単にカーボンナノホーンが複数連なって繊維状に見えるものとは異なり、遠心分離や超音波分散等の操作を行っても繊維状の形状を維持できる。カーボンナノホーンはグラフェンシートが巻かれた構造の先端が先端角約２０°の角（ホーン）状に尖った、円錐型の形状を有する炭素構造体である。繊維状のカーボンナノホーン集合体は、種型、つぼみ型、ダリア型、ペタルダリア型、ペタル型（グラフェンシート構造）等のカーボンナノホーン集合体がさらにカーボンナノホーンで繋がって形成されており、すなわち、繊維状の構造体中に１種類または複数のこれらカーボンナノホーン集合体が含まれている。種型とは、集合体の表面に角状の突起がほとんどみられない、あるいは全くみられない形状、つぼみ型は集合体の表面に角状の突起が多少みられる形状、ダリア型は集合体の表面に角状の突起が多数みられる形状、ペタル型は集合体の表面に花びら状の突起がみられる形状である（グラフェンシート構造）。ペタル構造は、幅は５０ｎｍ〜２００ｎｍ、厚みは０．３４ｎｍ〜１０ｎｍ、２枚〜３０枚のグラフェンシート構造である。ペタル−ダリア型はダリア型とペタル型の中間的な構造である。繊維状のカーボンナノホーン集合体は、カーボンナノホーンが繊維状に集合していればよく、上記の構造のみに限定されない。なお、繊維状のカーボンナノホーン集合体については、国際公開第２０１６／１４７９０９号に記載されており、この文献の開示内容はその引用をもって本明細書に組み込み記載されているものとする。
【００１３】
本実施形態のナノカーボン材料集合体は、繊維状のカーボンナノホーン集合体に加え、球状のカーボンナノホーン集合体を含んでもよい。後述するように、通常、繊維状のカーボンナノホーン集合体を製造する際、同時に球状のカーボンナノホーン集合体も生成される。図２は、繊維状のカーボンナノホーン集合体と球状のカーボンナノホーン集合体の走査透過型電子顕微鏡（ＳＴＥＭ）写真である。球状のカーボンナノホーン集合体は、種型、つぼみ型、ダリア型、ペタルダリア型、ペタル型（グラフェンシート構造）等のカーボンナノホーン集合体が、単独で、または複合して球状構造（必ずしも真球という意味ではなく、楕円形状、ドーナツ状等その他の形状であってもよい）を有する。生成するカーボンナノホーン集合体は、ガスの種類や流量によってその形態および粒径が変わる。本明細書において、繊維状のカーボンナノホーン集合体及び球状のカーボンナノホーン集合体のことを、単に「カーボンナノホーン集合体」または「集合体」と記載する場合もある。なお、繊維状のカーボンナノホーン集合体と球状のカーボンナノホーン集合体とは、サイズの違いにより分離することが可能である。さらに、カーボンナノホーン集合体以外の不純物が含まれる場合、遠心分離法、沈降速度の違い、サイズによる分離等により除去できる。また、生成条件を変えることで、繊維状のカーボンナノホーン集合体と球状のカーボンナノホーン集合体の比率を変えることが可能である。
【００１４】
繊維状のカーボンナノホーン集合体および球状のカーボンナノホーン集合体を構成するカーボンナノホーン（カーボンナノホーン単体）は、カーボンナノチューブのようにチューブ径が一定な円筒状構造ではなく、チューブ径が異なる中空円錐（すなわち、角（ホーン））状の先端部を有する円筒構造を有する炭素構造体である。図４はカーボンナノホーンの先端部の模式図である。通常、円筒状のカーボンナノチューブでは６員環のグラファイト構造で覆われているが、この６員環の中に５員環や７員環が連続的に混ざることにより、個々のチューブ径が狭く、あるいは広がることにより、その径が変化する。本実施形態における円錐状のカーボンナノホーンは、この６員環構造の中に５員環や７員環が連続的に混ざることにより、ホーンの径が連続的に変化した構造を持つ。なお、このカーボンナノホーンの炭素構造は、単層でも多層でもよいが、単層であるのが好ましい。
【００１５】
繊維状のカーボンナノホーン集合体および球状のカーボンナノホーン集合体に含まれる各々のカーボンナノホーン（単体）の直径はおよそ１ｎｍ〜２０ｎｍであり、長さは３０ｎｍ〜１００ｎｍである。繊維状のカーボンナノホーン集合体は、直径が３０ｎｍ〜２００ｎｍ程度で、長さが１μｍ〜１００μｍ程度である。繊維状のカーボンナノホーン集合体のアスペクト比（長さ／直径）は、一般的に４〜４０００であり、例えば、５〜３５００である。球状のカーボンナノホーン集合体は、直径が３０ｎｍ〜２００ｎｍ程度でほぼ均一なサイズである。
【００１６】
本実施形態における繊維状のカーボンナノホーン集合体を構成するカーボンナノホーンは、先端となる一端が閉じているものでもよいし、閉じていないものでもよい。また、その一端の円錐形状の頂点が丸まった形状で終端していてもよい。カーボンナノホーンが、その一端の円錐形状の頂点が丸まった形状で終端している場合、頂点が丸まった部分を外側に向けて放射状に集合している。さらに、繊維状のカーボンナノホーン集合体は、カーボンナノチューブを含んでもよい。
【００１７】
繊維状のカーボンナノホーン集合体は、導電性が高いカーボンナノホーンが繊維状に繋がり、長い導電性パスを持つ構造を特徴とするため、高い導電性を有する。更に、繊維状のカーボンナノホーン集合体は、高い分散性を併せ持っており、導電性付与の効果が高い。
【００１８】
繊維状のカーボンナノホーン集合体は、後述するように、合成用触媒と炭素が含まれるターゲットを蒸発して作製される。繊維状のカーボンナノホーン集合体を構成するカーボンナノホーンの内部には、作製するときに用いた合成用触媒等の粒子が内包される（図２のＳＴＥＭ写真の黒い粒子、および図３のＺコントラストイメージの白い粒子が内包された合成用触媒である）。
【００１９】
図５（ａ）は、繊維状のカーボンナノホーン集合体（酸化処理する前）の構造の一態様を模式的に示した図である。図５（ａ）において、カーボンナノホーンの先端部１は角状の形状を有しており、単層の炭素で構成された壁の中に合成用触媒等の粒子２が内包されている。繊維状のカーボンナノホーン集合体においては、カーボンナノホーンの角状の先端部を外側に向けて放射状に複合して接続された構造を構成することにより、外側と内側の空間がほぼ隔絶されている。そのようなカーボンナノホーン集合体の内側の空間には、繊維状のカーボンナノホーン集合体の合成時に用いた合成用触媒の金属等が存在する。合成用触媒等の粒子は、図５（ａ）のようにカーボンナノホーン単体の内側に存在するものもあるし、触媒金属どうしで融合して大きくなり、繊維の中心の方向に移動して存在するものある。
【００２０】
繊維状のカーボンナノホーン集合体とともに製造される球状のカーボンナノホーン集合体を構成するカーボンナノホーンの内部にも同様に合成用触媒等の粒子が内包される。
【００２１】
繊維状のカーボンナノホーン集合体は、合成用触媒を含有した炭素をターゲット（合成用触媒含有炭素ターゲットという）とし、合成用触媒含有炭素ターゲットを配置した容器内でターゲットを回転させながら窒素雰囲気、不活性雰囲気、又は、混合雰囲気下でレーザーアブレーションによりターゲットを加熱し、ターゲットを蒸発させることにより製造される。蒸発した炭素と触媒が冷える過程で繊維状のカーボンナノホーン集合体及び球状のカーボンナノホーン集合体が得られる。また、繊維状のカーボンナノホーン集合体の作製方法として、上記レーザーアブレーション法以外にアーク放電法や抵抗加熱法を用いることができる。しかしながら、レーザーアブレーション法は、室温、大気圧中で連続生成できる観点からより好ましい。
【００２２】
レーザーアブレーション（Ｌａｓｅｒ  Ａｂｌａｔｉｏｎ：ＬＡ）法は、レーザーをターゲットにパルス状又は連続して照射して、照射強度が閾値以上になると、ターゲットがエネルギーを変換し、その結果、プルームが生成され、生成物をターゲットの下流に設けた基板上に堆積させる、或いは装置内の空間に生成させ、回収室で回収する方法である。
【００２３】
レーザーアブレーションには、ＣＯ２レーザー、ＹＡＧレーザー、エキシマレーザー、半導体レーザー等が使用でき、高出力化が容易なＣＯ２レーザーが最も適当である。ＣＯ２レーザーは、１ｋＷ／ｃｍ２〜１０００ｋＷ／ｃｍ２の出力が使用可能であり、連続照射及びパルス照射で行うことが出来る。カーボンナノホーン集合体の生成には連続照射の方が望ましい。レーザー光をＺｎＳｅレンズなどにより集光させ、照射させる。また、ターゲットを回転させることで連続的に合成することが出来る。ターゲット回転速度は任意に設定できるが、０．１〜６ｒｐｍが特に好ましい、０．１ｒｐｍ以上であればグラファイト化が抑制でき、また、６ｒｐｍ以下であればアモルファスカーボンの増加を抑制できる。この時、レーザー出力は１５ｋＷ／ｃｍ２以上が好ましく、３０〜３００ｋＷ／ｃｍ２が最も効果的である。レーザー出力が１５ｋＷ／ｃｍ２以上であればターゲットが適度に蒸発し、合成が容易となる。また３００ｋＷ／ｃｍ２以下であれば、アモルファスカーボンの増加を抑制できる。容器（チャンバー）内の圧力は、１３３３２．２ｈＰａ（１００００Ｔｏｒｒ）以下で使用することができるが、圧力が真空に近くなるほど、カーボンナノチューブが生成しやすくなり、カーボンナノホーン集合体が得られなくなる。好ましくは６６６．６１ｈＰａ（５００Ｔｏｒｒ）〜１２６６．５６ｈＰａ（９５０Ｔｏｒｒ）で、より好ましくは常圧（１０１３ｈＰａ（１ａｔｍ≒７６０Ｔｏｒｒ））付近で使用することが大量合成や低コスト化のためにも適当である。また照射面積もレーザー出力とレンズでの集光の度合いにより制御でき、０．００５ｃｍ２〜１ｃｍ２が使用できる。
【００２４】
繊維状のカーボンナノホーン集合体の製造に用いる合成用触媒は、カーボンナノホーン集合体を合成可能であるならばいかなる材料をも用いることができるが、遷移金属等の金属が好ましく、Ｆｅ、Ｃｕ、Ｃｏ、Ｎｉ、Ａｕ、Ｐｔ、Ａｇ、Ｐｄ、Ｒｕ、およびＴｉからなる群から選ばれる少なくとも１種が好ましく、これらのうち２種以上を組み合わせた合金であってもよい。Ｆｅ、ＣｏおよびＮｉからなる群から選ばれる少なくとも１種であるのがより好ましい。触媒の濃度は適宜選択できるが、炭素に対して、０．１質量％〜１０質量％が好ましく、０．５質量％〜５質量％がより好ましい。０．１質量％以上であると、繊維状のカーボンナノホーン集合体の生成が確実となる。また、１０質量％以下の場合は、ターゲットコストの増加を抑制できる。
【００２５】
繊維状のカーボンナノホーン集合体の製造に用いる容器内の温度は特に限定されないが、好ましくは、０〜１００℃であり、より好ましくは室温で使用することが大量合成や低コスト化のためにも適当である。
【００２６】
容器内には、窒素ガスや、不活性ガスなどを単独で又は混合して導入することで上記の雰囲気とする。これらのガスは反応容器内を流通し、生成する物質をこのガスの流れによって回収することが出来る。また導入したガスにより閉鎖雰囲気としてもよい。雰囲気ガス流量は、任意の量を使用できるが、好ましくは０．５Ｌ／ｍｉｎ〜１００Ｌ／ｍｉｎの範囲が適当である。ターゲットが蒸発する過程ではガス流量を一定に制御する。ガス流量を一定にするには、供給ガス流量と排気ガス流量とを合わせることで行うことができる。常圧付近で行う場合は、供給ガスで容器内のガスを押出して排気することで行うことができる。
【００２７】
合成用触媒は、繊維状のカーボンナノホーン集合体の合成過程において、繊維状のカーボンナノホーン集合体を構成するカーボンナノホーンの中に内包されるものがある。また、繊維状のカーボンナノホーン集合体を合成する際に、ターゲットに合成用触媒以外の金属および／または磁性体等の非金属材料を混合することにより、合成用触媒以外の材料に由来する粒子がカーボンナノホーンに内包される場合がある。本明細書において、カーボンナノホーンの内側に内包された粒子のことを「合成用触媒等」または「合成用触媒等の粒子」と記載する場合がある。カーボンナノホーンに内包された粒子の直径は、好ましくは５０ｎｍ未満、より好ましくは２０ｎｍ以下であり、さらに好ましくは１０ｎｍ以下であり、下限は特に限定されないが、０．７ｎｍより大きく、より好ましくは１ｎｍ以上、さらに好ましくは３ｎｍより大きく、よりさらに好ましくは５ｎｍ以上である。
【００２８】
（カーボンナノホーン集合体の開孔処理）
本実施形態においては、上記繊維状のカーボンナノホーン集合体が酸化処理等されることにより、繊維状のカーボンナノホーン集合体を構成するカーボンナノホーンの炭素表面に開孔部が形成される。合成用触媒等の粒子を内包するカーボンナノホーンに開孔部が形成されると、この開孔部からカーボンナノホーンに内包された粒子の一部がカーボンナノホーンの外側に露出する。本明細書においては、開孔部を有するカーボンナノホーンに内包され、かつ、その開孔部から一部外側に露出している粒子のことを、「第１の粒子」と呼ぶ。以下、詳細に説明する。
【００２９】
上記レーザーアブレーション法等で生成された繊維状または球状のカーボンナノホーン集合体は、表面官能基を持たない、あるいは、ほとんどないため、疎水性である。このカーボンナノホーン集合体を、酸化性の酸による処理、または、ガス雰囲気下での熱処理による酸化処理を行うことによって官能基を導入し、かつ、カーボンナノホーンの炭素表面に孔を形成することができる。酸化性の酸としては、硫酸、硝酸、硫酸−硝酸混合溶液、過酸化水素、塩素酸等が挙げられる。これらの酸による酸化処理は液相中で行われ、水溶液系であれば０℃〜１８０℃程度（水溶液が液体として存在する温度であればよい）、有機溶媒系であれば使用する溶媒が液体として存在する温度中において行われる。これにより、カーボンナノホーンの先端や側面などのグラファイト面が曲がっているところにある５員環や７員環やその他反応性の高い炭素部位にカルボニル基、カルボキシル基、水酸基、エーテル基、イミノ基、ニトロ基及びスルホン基等の親水性の官能基を付加し、開孔部を形成することができる。例えば過酸化水素水中において、室温から８０℃の温度範囲で加熱することにより、繊維状のカーボンナノホーン集合体の炭素表面に孔を形成することができ、２０℃〜８０℃で処理するのが好ましく、特に５０〜８０℃の温度範囲で加熱するのが望ましい。孔の大きさは、上記範囲内の温度と、処理時間とを制御し調整することが可能である。処理時間としては、適宜調整できるが、０．５時間〜３時間程度の範囲内で変化させることが好ましい。
【００３０】
ガス雰囲気下での熱処理により酸化処理を行う場合は、空気、酸素、または一酸化炭素中で行うことできるが、低コスト化のために空気雰囲気が望ましい。その際の熱処理温度は、２５０〜６００℃の範囲が好ましい。
【００３１】
上記酸化処理により、繊維状のカーボンナノホーン集合体を構成するカーボンナノホーンの炭素表面に開孔部が形成される。本実施形態のナノカーボン材料集合体は、粒子（合成用触媒等）を内包するカーボンナノホーンを含むが、カーボンナノホーンの炭素表面に形成された開孔部からこの粒子の一部がカーボンナノホーンの外側に露出する。
【００３２】
本実施形態の一態様において、カーボンナノホーンの表面上には、酸化処理等により開孔部として、粒径０．７ｎｍの粒子を通過させることができる第１の孔と、粒径０．７ｎｍの粒子を通過させることができない第２の孔とが形成される。
【００３３】
比較的大きい開孔部である第１の孔は、繊維状のカーボンナノホーン集合体を構成するカーボンナノホーンにおいて、内包された粒子（合成用触媒等）に近接した炭素表面に形成されやすい。これは、内包された粒子と炭素との相互作用により、酸化反応が増強され、その結果として大きな孔が形成されるからであると考えられる。例えば、鉄に代表される合成用触媒等の粒子は、その粒子自体を触媒として、過酸化水素水中での近傍の炭素の酸化反応を増強する。その結果、炭素表面において、後述する第２の孔に比べて速やかにその開孔部が広がり、内包された粒子の一部を露出するような大きな孔が形成される。すなわち、主に第１の孔から、第１の粒子の一部がカーボンナノホーンの外側に露出する。第１の孔から第１の粒子の一部が飛び出ていてもよいし、第１の孔と第１の粒子が離れていてもよい。上記のとおり、第１の孔は、第１の粒子の近傍に形成され、例えば、近接する第１の粒子と第１の孔との距離（最短距離）が、その第１の粒子の粒径以下であるのが好ましい。
【００３４】
図５（ｂ）は、酸化処理により開孔部が形成されたカーボンナノホーンの模式図である。第１の粒子２の近傍に第１の孔４が形成され、第１の孔４から第１の粒子２の一部が外側に露出している。さらに、第１の粒子２から離れたところには、第１の孔４より小さい第２の孔３が形成されている。
【００３５】
第１の孔の大きさは、粒径０．７ｎｍの粒子を通過させることができ、かつ、第１の粒子の内包を保持することができる範囲が好ましく、例えば、直径（開孔部の内周に内接する最大内接円の直径）が、好ましくは０．７ｎｍ以上５０ｎｍ未満、より好ましくは０．７ｎｍ以上２０ｎｍ未満であり、さらに好ましくは３ｎｍ以上１０ｎｍ以下である。第１の孔の大きさは、酸化処理条件を変えることにより調整することができる。
【００３６】
また、第１の粒子は、繊維状のカーボンナノホーン集合体の合成用触媒として用いる金属であることを好適とするが、それ以外に、ターゲットに混成した他の金属粒子、合金粒子、磁性体粒子をはじめとする無機材料粒子、または、それらを組み合わせた二種以上の異なる粒子を含んでもよい。第１の粒子の直径分布を変えることにより、異なる位置（例えば、カーボンナノホーンのホーン先端部または底部）に粒子を配置することも可能である。
【００３７】
ナノカーボン材料集合体の一態様において、第１の粒子が、例えば、Ｆｅ、Ｃｕ、Ｃｏ、Ｎｉ、Ａｕ、Ｐｔ、Ａｇ、Ｐｄ、Ｒｕ、Ｔｉ等の遷移金属をはじめとする電気化学反応の触媒として用いられる材料である場合、カーボンナノホーンの外側に露出した金属表面において電気化学反応用触媒の効果を発現することができ、これを燃料電池等の触媒として用いることができる。また、第１の粒子として、例えば金属酸化物や硫酸塩等の消臭効果をもつ材料を用いることにより、露出した粒子表面から消臭効果などを発現する触媒としてのナノカーボン材料集合体を得ることができる。
【００３８】
第１の孔は、１つのカーボンナノホーンの表面上に１つまたは複数形成されてよい。
【００３９】
比較的小さい開孔部である第２の孔は、繊維状のカーボンナノホーン集合体を構成するカーボンナノホーンにおいて、炭素表面に近接する内部空間に合成用触媒等の粒子が存在しない領域において形成されやすい。第２の孔は、例えば、カーボンナノホーンの先端部、および、側面部の５員環部分、７員環部分、またはその他反応性の高い炭素部位の炭素表面に形成される。第２の孔の大きさは、粒径０．７ｎｍの粒子を通過させることができない大きさであり、例えば、直径（開孔部の内周に内接する最大内接円の直径）が、０．２４ｎｍ以上０．７０ｎｍ未満であり、好ましくは、孔を構成する炭素原子のうち隣接しない炭素原子間の最短距離ｄが、０．２４ｎｍ以上０．７０ｎｍ未満である。
【００４０】
第２の孔は、１つのカーボンナノホーンの表面上に１つまたは複数形成されるが、通常炭素表面上にほぼ均一に複数形成される。
【００４１】
本実施形態のナノカーボン材料集合体の一態様において、合成用触媒等を内包するカーボンナノホーンには、第１の孔と第２の孔の両方が形成され、合成用触媒等を内包しないカーボンナノホーンには、第２の孔のみが形成される。また、ナノカーボン材料集合体が球状のカーボンナノホーン集合体を含むときは、酸化処理等により球状のカーボンナノホーン集合体を構成するカーボンナノホーンにも第１の孔および／または第２の孔が形成される。
【００４２】
本実施形態のナノカーボン材料集合体は、第１の粒子が開孔部から露出することにより、別途触媒金属粒子を担持させなくても、電気化学反応用の触媒等として用いることができる。また、本実施形態のナノカーボン材料集合体は、繊維状のカーボンナノホーン集合体を含むことにより、球状のカーボンナノホーン集合体のみからなるナノカーボン材料集合体に比べて、導電率が高い。
【００４３】
（カーボンナノホーン集合体への第２の粒子の担持）
本実施形態の一態様においては、カーボンナノホーンの炭素表面の開孔部に、金属、金属錯体またはそれを含む化合物（酸化物等）のナノサイズの微粒子（第２の粒子）を局所的に吸着（担持）させることができる。このとき、吸着するナノサイズの微粒子の粒子径は、開孔した孔の数が多いほど微粒子の凝縮が起こりにくくなるので小さくなり、第２の粒子の微小化が実現される。第２の粒子の粒径は、特に限定されないが、例えば３ｎｍ以下であると、第２の粒子どうしの融合等がおこりにくく、第２の粒子が粗大化するのを防ぐことができる。第２の粒子の直径の下限は、第２の孔の径程度であるのが好ましく、例えば、約０．７ｎｍ程度であるのが好ましい。第２の粒子は、カーボンナノホーンの中に入らずに（すなわち、カーボンナノホーンの表面に開いた孔を通過せず、孔の周囲に、または孔を覆うように）、カーボンナノホーンの外側に担持されると、触媒機能を発揮しやすくなるため好ましい。
【００４４】
第２の粒子は、好ましくは第２の孔に担持され、より好ましくは第１の孔および第２の孔の両方に担持される。
【００４５】
第２の粒子は、金属、金属錯体及びこれを含む化合物（酸化物等）の微粒子であるのが好ましく、例えば、Ａｕ、Ｐｔ、Ｐｄ、Ａｇ、Ｃｕ、Ｆｅ、Ｒｕ、Ｎｉ、Ｓｎ、Ｃｏ及びランタノイド元素からなる群から選ばれる１種又は２種以上の金属、その金属錯体及びそれを含む化合物（酸化物等）を挙げることができる。このようにして担持（吸着）された第２の粒子は、繊維状のカーボンナノホーン集合体の表面において、電気化学的触媒効果を発現し、表面担持触媒となる。本実施形態において、第１の粒子を構成する金属等と、第２の粒子を構成する金属等の種類は、同一であっても異なっていてもよい。
【００４６】
図５（ｃ）は、酸化処理されたカーボンナノホーンの第１の孔および第２の孔に、第２の粒子５が吸着（担持）されたことを示す模式図である。カーボンナノホーンに第２の粒子が担持されることにより、第１の粒子と第２の粒子の両方による触媒機能を発現させることができる。例えば、第１の粒子と第２の粒子とで異なる触媒機能、または、より高い触媒活性を発現させることができる。
【００４７】
本実施形態の一態様において、第１の粒子がＦｅ粒子（好ましくは粒径が１ｎｍ〜２０ｎｍ）であり、第２の粒子がＰｔ微粒子（好ましくは粒径が０．７ｎｍ〜３．０ｎｍ）であるのが好ましい。
【００４８】
本実施形態のナノカーボン材料集合体は、電気化学反応用触媒として好適に用いることができ、具体的には、燃料電池用触媒、水素吸蔵触媒、臭気物質の吸着または分解を行う触媒として用いるのが好ましい。
【００４９】
本実施形態のナノカーボン材料集合体を燃料電池用触媒として用いる場合、優れた触媒能を有するので、第２の粒子が、Ｐｔ、Ａｕ、Ｎｉ、Ｐｄ、Ｒｕ等の遷移金属材料であるのが好ましい。水素吸蔵触媒として用いる場合は、第２の粒子がパラジウム等であるのが好ましい。臭気物質の吸着または分解を行う触媒として用いる場合は、第２の粒子が硫酸銅、塩化銅等であるのが好ましい。
【００５０】
第２の粒子は、繊維状のカーボンナノホーン集合体の表面に形成された第１の孔および第２の孔に引っ掛かるように優先的に吸着して固定化される。第２の粒子の担持法は、濃縮乾固法、含侵法、コロイド法等適宜使用できるが、サイズ制御が容易な、コロイド法か簡便な含侵法が望ましい。コロイド法は、Ｔ．Ｙｏｓｈｉｔａｋｅ，Ｙ．Ｓｈｉｍａｋａｗａ，Ｓ．Ｋｕｒｏｓｈｉｍａ，Ｈ．Ｋｉｍｕｒａ，Ｔ．Ｉｃｈｉｈａｓｈｉ，Ｙ．Ｋｕｂｏ，Ｄ．Ｋａｓｕｙａ，Ｋ．Ｔａｋａｈａｓｈｉ，Ｆ．Ｋｏｋａｉ，Ｍ．Ｙｕｄａｓａｋａ，Ｓ．Ｉｉｊｉｍａ，Ｐｈｙｓｉｃａ  ２００２，Ｂ３２３，１２４．により報告されている方法が使用できる。また、含侵法は、触媒金属を含んだ溶液と繊維状のカーボンナノホーン集合体とを混合させ、分散、撹拌した後、フィルターで集めることで触媒を担持できる。また、繊維状のカーボンナノホーン集合体に担持する際の雰囲気（気相、液相）や条件（溶媒、ｐＨ、温度など）を調節することで、被吸着物質の担持量を制御することができる。
【実施例】
【００５１】
以下に実施例を示し、さらに詳しく本発明について説明するが、本発明は下記実施例によって限定されるものではない。【００５２】
（製造例１：繊維状のカーボンナノホーン集合体の作製）
繊維状のカーボンナノホーン集合体を含むナノカーボン材料集合体をＣＯ２レーザーアブレーション法により作製した。室温（約２３℃）、窒素雰囲気下で、円柱状の触媒含有炭素ターゲットにＣＯ２レーザーを連続照射した。この時、レーザー出力を３．２ｋＷ、ターゲット回転速度を１ｒｐｍに調整した。触媒は、Ｆｅを使用した（炭素ターゲットに対して５質量％）。これにより得られた、すす状の物質を含むナノカーボン材料（「サンプル１」とする）を、走査透過型電子顕微鏡（ＳＴＥＭ）を用いて観察した。図２は、サンプル１のＳＴＥＭ写真である。繊維状のカーボンナノホーン集合体および球状のカーボンナノホーン集合体が生成されていることが分かった。図２において、黒い粒子は鉄触媒であり、カーボンナノホーン集合体の内部に取り込まれていることが観察された。図３は、サンプル１のＺコントラストイメージであり、白い粒子が鉄である。これら観察により、鉄の粒径は、主に２０ｎｍ以下であることが分かった。【００５３】
（製造例２：カーボンナノホーン集合体の酸化処理）
製造例１の生成物（サンプル１）１００ｍｇを、過酸化水素水（３０重量％）２００ｍＬに入れ、スターラーを用い、３００ｒｐｍで撹拌しながら、ウォーターバスで温度を５０℃に調整して１時間加熱した。加熱後、過酸化水素水を０．２μｍフィルターでろ過し、純水で２回洗浄した。その後、フィルター上のナノカーボン材料を真空１００℃のオーブンで４８時間乾燥した。得られた酸化処理後の生成物をサンプル２とした。酸化処理前後のナノカーボン材料の比表面積を、窒素ガス吸着等温線からＢＥＴ法により算出した。酸化処理前の生成物（サンプル１）のＢＥＴ比表面積は、４００ｍ２／ｇであり、酸化処理後の生成物（サンプル２）のＢＥＴ比表面積は４５０ｍ２／ｇであり、僅かに増加した。また、透過型電子顕微鏡（ＴＥＭ）による観察により、サンプル２には異なる径の孔群が存在することと、露出した合成用触媒（内包金属触媒）を観察することができた。したがって、窒素ガスがほぼ透過できないサイズに開孔されていることが分かった。【００５４】
（例３：触媒活性の評価）
電気化学的な酸素還元反応測定により、触媒活性を評価した。製造例２で作製した粉末（サンプル２）とＮａｆｉｏｎ（登録商標）溶液と水を分散させた溶液を作製し、作用極である回転ディスク電極上に添加することでサンプルを固定した（電極２）。参照電極はＡｇ／ＡｇＣｌを使用し、対極は白金を使用した。電解質溶液は、０．１Ｍ  ＫＯＨを使用した。また、比較のために、酸化処理前の製造例１の試料（サンプル１）を用いて電極を作製した（電極１）。０．１Ｖから−１．０Ｖまで５ｍＶ／ｓで走査した結果、電極２（−５Ａ／ｇ＠−０．４Ｖ  ｖｓ．Ａｇ／Ａｇ／Ｃｌ）の反応開始が電極１（−２Ａ／ｇ＠−０．４Ｖ  ｖｓ．Ａｇ／Ａｇ／Ｃｌ）より早く、サンプル２の方が触媒機能が高いことが分かった。これは、サンプル２の開孔部から露出した触媒金属（Ｆｅ）が作用したためであると考えられる。【００５５】
（例４：Ｐｔ触媒の担持）
製造例２で作製したナノカーボン材料を燃料電池用の触媒担持体として使用した。１ｇの塩化白金酸水和物を７０℃の水に溶かし、亜硫酸ナトリウムを２ｇ加えて撹拌した。水酸化ナトリウムによりｐＨを５程度に制御後、製造例２で作製したサンプル２をおよそ１．５ｇ加えた。３０％過酸化水素を５０ｍＬ加え、ｐＨが５になるように調整した。その後室温（約２３℃）にして、遠心分離によりＰｔ触媒を担持したサンプル２を分離し、１００℃で乾燥した。その後、水素で還元した。Ｐｔを担持したサンプル２を、酸素中での熱重量分析することで、担持率が、全重量に対して、２０％であることを確認した（Ｐｔ担持サンプル２）。また、走査透過型電子顕微鏡像（ＳＴＥＭ）で観察した結果、Ｐｔ粒子サイズは、２ｎｍ程度であり、炭素表面上に均一に担持されていた。また、比較のために酸化処理前のサンプル１にＰｔを同様の手法で担持し（Ｐｔ担持サンプル１）、熱重量分析によって担持率が２０％であることを確認した。さらに比較のために、触媒を含まないグラファイトターゲットを用いた以外は製造方法１と同様の条件でＣＯ２レーザーアブレーション法を行うことにより、球状のカーボンナノホーン集合体（繊維状のカーボンナノホーン集合体を含まない）を作製した。この球状のカーボンナノホーン集合体を、上記Ｐｔ担持サンプル１および２と同様の方法によりＰｔを担持した（Ｐｔ担持サンプル３）。熱重量分析によって、Ｐｔ担持サンプル３の担持率が全重量に対して２０％であることを確認した。Ｐｔ触媒の触媒活性を電気化学的手法によるメタノール酸化反応により評価した。作用極は、回転ディスク電極上にサンプルを添加することで作製し、参照電極はＡｇ／ＡｇＣｌを使用し、対極は白金を使用した。電解質液は、１Ｍ  ＣＨ３ＯＨと０．５Ｍ  Ｈ２ＳＯ４になるように調製した。そのときの０．５Ｖｖｓ．ＲＨＥ（可逆水素電極（Ｒｅｖｅｒｓｉｂｌｅ  Ｈｙｄｒｏｇｅｎ  Ｅｌｅｃｔｒｏｄｅ）での比活性（Ａ／ｇ−Ｐｔ）で比較した。その結果、Ｐｔ担持サンプル２（３５Ａ／ｇ−Ｐｔ）は、Ｐｔ担持サンプル１（２５Ａ／ｇ−Ｐｔ）、Ｐｔ担持サンプル３（２０Ａ／ｇ−Ｐｔ）よりもメタノール酸化の比活性が増加していることが分かった。Ｐｔ担持サンプル２は、カーボンナノホーンの表面に開孔部を有することによりＰｔが凝集することなく担持され、かつ、内包されたＦｅが露出するため、メタノール酸化の比活性が高くなったと推察される。結果を表１に示す。【００５６】
【表１】
2020158674.tif 000003
【００５７】
上記の実施形態の一部または全部は、以下の付記のようにも記載されうるが、本出願の開示事項は以下の付記に限定されない。【００５８】
（付記１）
開孔部を有するカーボンナノホーンを含む複数のカーボンナノホーンから構成される繊維状のカーボンナノホーン集合体と、
前記開孔部を有するカーボンナノホーンに内包され、一部がカーボンナノホーンの外側に露出している第１の粒子と、
を含むナノカーボン材料集合体。【００５９】
（付記２）
前記開孔部が、
粒径０．７ｎｍの粒子が通過することができる第１の孔と
粒径０．７ｎｍの粒子が通過することができない第２の孔と、
を含む、付記１に記載のナノカーボン材料集合体。【００６０】
（付記３）
さらに、前記開孔部に第２の粒子が吸着している、付記１または２に記載のナノカーボン材料集合体。【００６１】
（付記４）
前記第２の粒子の粒径が３ｎｍ以下である、付記３に記載のナノカーボン材料集合体。【００６２】
（付記５）
前記第１の粒子の粒径が２０ｎｍ以下である、付記１〜４のいずれかに記載のナノカーボン材料集合体。【００６３】
（付記６）
前記第２の粒子が、Ａｕ、Ｐｔ、Ｐｄ、Ａｇ、Ｃｕ、Ｆｅ、Ｒｕ、Ｎｉ、Ｓｎ、Ｃｏ及びランタノイド元素から選ばれる１種又は２種以上の金属、その金属錯体、または、それを含む化合物である、付記３〜５のいずれかに記載のナノカーボン材料集合体。【００６４】
（付記７）
付記１〜６のいずれかに記載のナノカーボン材料集合体を含む、電気化学反応用触媒。【００６５】
（付記８）
繊維状のカーボンナノホーン集合体を、過酸化水素水中で２０℃から８０℃の温度範囲で加熱する工程を含む、
付記１〜６のいずれかに記載のナノカーボン材料集合体の製造方法。【００６６】
この出願は、２０１９年１月２８日に出願された日本出願特願２０１９−０１２０２４を基礎とする優先権を主張し、その開示の全てをここに取り込む。【００６７】
以上、実施形態（および実施例）を参照して本願発明を説明したが、本願発明は、上記実施形態（および実施例）に限定されるものではない。本願発明の構成や詳細には、本願発明のスコープ内で当業者が理解し得る様々な変更をすることができる。
【符号の説明】
【００６８】
１    カーボンナノホーンの先端部
２    合成用触媒等の粒子（第１の粒子）
３    第２の孔
４    第１の孔
５    第２の粒子
【図１】
2020158674.tif 000004
【図２】
2020158674.tif 000005
【図３】
2020158674.tif 000006
【図４】
2020158674.tif 000007
【図５】
2020158674.tif 000008
【国際調査報告】
2020158674.tif 000009
2020158674.tif 000010
2020158674.tif 000011
2020158674.tif 000012
2020158674.tif 000013
2020158674.tif 000014